ЛАКОКРАСОЧНОЕ ПОКРЫТИЕ

Полезная модель относится к области строительства в частности к лакокрасочным материалам.
Известны широко применяемые лакокрасочные покрытия под наименованием масляные и эмалевые краски, представляющие однородную суспензию порошкообразного пигмента в олифе или лаке. Лаки это растворы синтетических или натуральных смол в чистом виде или в смеси с натуральными маслами в органических растворителях. (В.Г.Микульский и др. Строительные материалы, Москва, издательство Ассоциации строительных вузов, 2000, с.441, 442).
Недостатком указанных лакокрасочных покрытий является горючесть. Связующие в указанных покрытиях, представляющие отвержденные олифы или смолы. Являются органическими горючими материалами. Порошкообразный пигмент равномерно распределенный в связующем с зазорами между частицами, не препятствует выгоранию органического связующего.
Наиболее близким прототипным является лакокрасочное покрытие, в котором пигментом является слой плоских частиц чешуйчатого алюминия, расположенный между грунтовкой и оптически прозрачным покровным слоем. Чешуйки алюминия по приведенному техническому решению расположены с взаимным перекрытием и образуют сплошной негорючий слой, который при пожаре способен задержать распространение пламени. Особенно в начальный период пожара после возгорания. (Патент на изобретение №2130041, опубликован 10.05.99, Бюл. №13, «Лакокрасочное покрытие», авторы: Голубев М.Н. и др.).
Недостатком данного технического решения является ограниченный температурный интервал защиты конструкции от воздействия пламени, так как алюминий плавится при температуре 658°С.
Задачей полезной модели является повышение защитных свойств покрытия при распространении пламени при пожаре, т.е. повышение огнестойкости покрытия.
Решение поставленной задачи достигается в применении к лакокрасочному покрытию, состоящему из грунтовки, слоя чешуйчатого пигмента, уложенного с взаимным перекрытием чешуек, и покровного слоя, использованием в качестве чешуйчатого пигмента каменных чешуек.
Лакокрасочное покрытие в увеличенном виде схематично показано на чертеже фиг.1.
На окрашиваемом материале расположен слой грунтовки фиг.2, слой каменной чешуйки фиг.3 и покровный слой фиг.4. Грунтовка 2 обеспечивает прочную связь между поверхностью окрашиваемого материала и слоем каменной чешуйки. Для этой цели используют стандартные грунтовки, где в качестве пенообразующих веществ применяют
полимеры или олифы, например грунтовки Пcb-0142 ТУ-6-10-1698-78, ГФ-17 ГОСТ 6-10-1428-79, ГФ-021 ГОСТ 25129-82, ГФ-0-119 ГОСТ 23343-78 (Сафрончик В.И. Защита от коррозии строительных конструкций и технологического оборудования, Л, Стройиздат, 1988).
Слой 3 образуют чешуйки каменного материала, расположенные с взаимным перекрытием без просветов с образованием сплошного листа.
Покровный слой 4 преимущественно состоит из оптически прозрачного лака, для которого используют полиэфирмалеинатные и полиэфиркрилатные лаки Пэ-246, ПЭ-247, ПЭ-250М, ПЭ-251, ПЭ-265, ПЭ-2106, мочевиноформальдегидные МЧ-22, МЧ-52, алкидные Пcb-231, Пcb-283, алкидностирольные МС-25, полиуретановые УР-19, УР-277, УР-277М, УР-293 и др. (Яковлев А.Д. химия и технология лакокрасочных покрытий, - Л, Химия, 1989, раздел «Прозрачные покрытия»).
Другим вариантом покровного слоя являются обычные не прозрачные масляные и эмалевые краски.
Покрытие наносится следующим образом.
На предварительно подготовленную поверхность наносят способом распыления или валиком слой грунтовки 2, не дожидаясь полного высыхания грунтовки, на нее наносят в отгороженном пространстве слой каменной чешуйки с помощью пульверизатора, с диаметром рабочих патрубков, превышающем размер каменных чешуек, или насыпанием с высоты, превосходящей наибольший размер окрашиваемой поверхности в 5-6 раз. При таком способе нанесения чешуйки, двигаясь беспорядочно в воздушном пространстве подобно сухому листу и подчиняясь законам теории вероятности, приблизительно равномерно распределяются по окрашиваемой поверхности. На отдельные не заполненные чешуйками поверхности листа их насыпают вручную или с помощью пульверизатора. В итоге чешуйки располагаются с взаимным перекрытием с образованием сплошного листа.
Данный способ равномерного нанесения чешуйчатого материала на поверхность известен и используется в технике под названием «башенный способ» (например, в производстве миканита см. Справочник по электротехническим материалам, М.: Энергия, 1974, том 2, с.192).
Каменную чешуйку изготовляют из расплава природного камня, например базальта. Для получения цветной каменной чешуйки расплав готовят их светлых горных пород. Первоначально получают тонкий пулочный материал типа каменной фольги толщиной примерно 5 мкм (микрометров), который измельчают и рассеивают на фракции.
Внедрение покрытия повысит огнестойкость, строительных конструкций.